ДВУОСНО-ОРИЕНТИРОВАННАЯ МИКРОПОРИСТАЯ МЕМБРАНА

1. Способ изготовления микропористой мембраны, включающий стадии:
экструзии полимера в непористый предшествующий материал и
двуосного растяжения непористого предшествующего материала,
где двуосное растяжение включает растяжение в машинном направлении и в поперечном машинному направлении, и растяжение в поперечном направлении включает одновременную контролируемую релаксацию в машинном направлении.
2. Способ по п.1, в котором полимер исключает любые масла для последующего удаления для образования пор или любые порообразующие материалы для облегчения образования пор.
3. Способ по п.1, в котором полимер является полукристаллическим полимером.
4. Способ по п.1, в котором полимер выбирают из группы, состоящей из полиолефинов, фторуглеродов, полиамидов, полиэфиров, полиацеталей (или полиоксометиленов), полисульфидов, поливиниловых спиртов, их сополимеров и их комбинаций.
5. Способ по п.1, дополнительно включающий стадию отпуска непористого предшествующего материала после экструзии и перед двуосным растяжением.
пл
пл
6. Способ по п.5, в котором отпуск проводят при температуре в интервале от Т - 80°С до Т - 10°С.
7. Способ по п.1, в котором двухосное растяжение включает стадии:
растяжения в машинном направлении и
после этого растяжения в поперечном машинному направлении, включая одновременную релаксацию в машинном направлении.
8. Способ по п.7, где растяжение в машинном направлении проводят или горячим, или холодным способом, или обоими способами.
пл
9. Способ по п.8, где холодное растяжение в машинном направлении проводят при температуре <Т - 50°С.
пл
10. Способ по п.8, где горячее растяжение в машинном направлении проводят при температуре <Т - 10°С.
11. Способ по п.1, в котором суммарное растяжение в машинном направлении находится в интервале 50-500%.
12. Способ по п.1, в котором суммарное растяжение в поперечном направлении находится в интервале 100-1200%.
13. Способ по п.1, в котором релаксация в машинном направлении находится в интервале 5-80%.
14. Мембрана, включающая микропористую полимерную пленку, изготовленную способом сухого растяжения и имеющую поры по существу округлой формы и отношение предела прочности на разрыв в машинном направлении к пределу прочности на разрыв в поперечном направлении в интервале от 0,5 до 5,0.
15. Мембрана по п.14, в которой указанный полимер является полукристаллическим полимером.
16. Мембрана по п.14, в которой указанный полимер выбирают из группы, состоящей из полиолефинов, фторуглеродов, полиамидов, полиэфиров, полиацеталей (или полиоксометиленов), полисульфидов, поливиниловых спиртов, их сополимеров и их комбинаций.
17. Мембрана по п.14, в которой средний размер пор указанной микропористой полимерной пленки находится в интервале от 0,03 до 0,30 мкм.
18. Мембрана по п.14, в которой указанная микропористая полимерная пленка имеет пористость в интервале 20-80%.
19. Мембрана по п.14, в которой указанные по существу округлые поры имеют соотношение геометрических размеров в интервале от 0,75 до 1,25.
2
20. Мембрана по п.14, в которой предел прочности на разрыв в поперечном направлении ≥250 кг/см.
21. Разделитель аккумуляторной батареи, включающий мембрану по п.14.
22. Многослойная мембранная структура, включающая мембрану по п.14.
23. Мембрана по п.14, в которой указанный способ сухого растяжения исключает использование масел для последующего удаления для образования пор или порообразующих материалов для облегчения образования пор.